(57)【要約】【課題】シリコン基板とガラス基板とを陽極接合する場合において、絶縁膜の厚さと電極の厚さとを別個独立に設定しながら、シリコン基板に形成する絶縁膜とガラス基板に形成する電極との間の等電位を有効に確保することが可能な静電アクチュエータの製造方法を提供する。【解決手段】個別電極１２の厚さよりも薄くした絶縁膜１１をキャビティプレート１に形成し、キャビティプレート１に個別電極１２を接触させて等電位接点２４とするための開口部を絶縁膜１１に形成し、等電位接点２４に個別電極１２を接触させるための凸部を、ガラス基板２とキャビティプレート１との接合面よりも低くなるようにガラス基板２に形成し、絶縁膜１１及び開口部が形成されたキャビティプレート１と凸部及び個別電極１２が形成されたガラス基板２とを等電位接点２４で接続して陽極接合する工程とを備えた。【選択図】図４
2007118535.tif 000002
【特許請求の範囲】
【請求項１】
シリコン基板と、ガラス基板に形成される電極とを等電位にして、前記シリコン基板と前記ガラス基板とを陽極接合する工程を備えた静電アクチュエータの製造方法であって、
前記シリコン基板に絶縁膜を形成する工程と、
前記絶縁膜に、前記シリコン基板の一部を露出させる開口部を形成する工程と、
前記ガラス基板に前記電極を形成するための凹部及び前記開口部に対応する凸部を形成する工程と、
前記ガラス基板の前記凹部及び前記凸部に前記絶縁膜よりも厚く前記電極を形成する工程と、
前記凸部に形成された前記電極と前記開口部から露出している前記シリコン基板とを電気的に接続させ、前記シリコン基板と前記ガラス基板との間に前記等電位接点を形成する工程と、
前記等電位接点を形成した後に、前記シリコン基板と前記ガラス基板とを陽極接合する工程とを備えた
ことを特徴とする静電アクチュエータの製造方法。
【請求項２】
前記凸部に形成される前記電極の高さに応じて、
前記開口部から露出している前記シリコン基板に凹部を形成する
ことを特徴とする請求項１に記載の静電アクチュエータの製造方法。
【請求項３】
前記シリコン基板と前記ガラス基板とを陽極接合した後に、前記シリコン基板を薄板化する
ことを特徴とする請求項１または２に記載の静電アクチュエータの製造方法。
【請求項４】
前記ガラス基板の前記凹部及び前記凸部に形成する前記電極は、同じＩＴＯを材料としている
ことを特徴とする請求項１〜３のいずれかに記載の静電アクチュエータの製造方法。
【請求項５】
前記ガラス基板の前記凹部及び前記凸部に形成する前記電極を同じ厚さにする
ことを特徴とする請求項４に記載の静電アクチュエータの製造方法。
【請求項６】
前記請求項１〜５のいずれかに記載の静電アクチュエータの製造方法を適用して、
前記シリコン基板に液滴吐出用の吐出室を形成する
ことを特徴とする液滴吐出ヘッドの製造方法。
【請求項７】
前記シリコン基板と前記ガラス基板とを陽極接合して接合基板を形成し、
前記接合基板をダイシングすることにより複数の液滴吐出ヘッドを製造する
ことを特徴とする請求項６に記載の液滴吐出ヘッドの製造方法。
【請求項８】
前記ダイシングの際に、前記シリコン基板と前記ガラス基板の前記電極との電気的接続を断つ
ことを特徴とする請求項７に記載の液滴吐出ヘッドの製造方法。
【請求項９】
前記等電位接点を、個々の液滴吐出ヘッドごとに形成する
ことを特徴とする請求項６〜８のいずれかに記載の液滴吐出ヘッドの製造方法。
【請求項１０】
前記請求項６〜９のいずれかに記載の液滴吐出ヘッドの製造方法を含む
ことを特徴とする液滴吐出装置の製造方法。
【請求項１１】
前記請求項１〜５のいずれかに記載の静電アクチュエータの製造方法によって製造される
ことを特徴とする静電アクチュエータ。
【請求項１２】
前記請求項１１に記載の静電アクチュエータを備えた
ことを特徴とする液滴吐出ヘッド。
【請求項１３】
前記請求項１２に記載の液滴吐出ヘッドを備えた
ことを特徴とする液滴吐出装置。
【発明の詳細な説明】
【技術分野】
【０００１】
本発明は、静電アクチュエータの製造方法、液滴吐出ヘッドの製造方法及び液滴吐出装置の製造方法並びに静電アクチュエータ、液滴吐出ヘッド及び液滴吐出装置に関し、特にガラス基板とシリコン基板とを陽極接合する際の等電位を有効に確保する静電アクチュエータの製造方法、液滴吐出ヘッドの製造方法及び液滴吐出装置の製造方法並びに静電アクチュエータ、液滴吐出ヘッド及び液滴吐出装置に関する。
【背景技術】
【０００２】
近年、静電駆動方式の液滴吐出ヘッドでは高印字性能を追求するために、液滴を吐出するためのノズル及び吐出室の高密度化が求められている。そこで、歩留まりの向上、シリコン基板の大口径化を実現するために、シリコン基板をガラス基板に陽極接合した後に、シリコン基板を加工して液滴吐出ヘッドを製造することが一般的になってきている。すなわち、陽極接合は、底壁が振動板である吐出室等が形成されたシリコン基板と、この振動板を駆動させるための電極（個別電極）が形成されたガラス基板とを用意し、振動板の電位と電極の電位とを等電位にした上で行われる。それは、振動板と電極との間を等電位にしないで陽極接合を行うと、放電が起こり液滴吐出ヘッドを破壊してしまうことになるからである。
【０００３】
この陽極接合とは、たとえばシリコン基板とガラス基板とを摂氏３６０℃に加熱した後、ガラス基板を負極側と接続し、シリコン基板を正極側と接続して、８００Ｖの電圧を印加することで行う接合である。各電極と接続され、電極ガラス上に設けた共通取り出し電極とシリコン基板とをリード線等により電気的に接続し、振動板の電位と電極の電位とを等電位にする。この陽極接合によって、シリコン基板とガラス基板とが原子レベルで接合される。
【０００４】
振動板と電極との間の等電位を確保するものとして、たとえば、「ウエハ等の基板に複数の液滴吐出ヘッドを一体形成する液滴吐出ヘッド製造方法において、シリコンを材料とし、液体を吐出させるための部材が形成されるキャビティプレートとなるシリコン基板と、部材を加圧して吐出液体を吐出させる１又は複数の電極をはじめとする電極部が形成されたガラス基板とを陽極接合する前に、ガラス基板に形成された電極部とキャビティプレートとなるシリコン基板とを直接接触させるための等電位接点を、シリコン基板とガラス基板との間に設ける工程を少なくとも有する」ようにした液滴吐出ヘッドの製造方法が提案されている（たとえば、特許文献１参照）。
【０００５】
この液滴吐出ヘッドの製造方法は、外部からの溝を設けて電気的に接続しなくても振動板と電極とを等電位にできるようになり、放電を生じず、陽極接合後でもウエットエッチングを行うことを可能としている。そのために、陽極接合後に部材加工を行うことができ、歩留まりを高くすることができ、また、クロストークを起こさない液滴吐出ヘッドを得ることができる。さらに、大口径の基板（ウエハ）を用いることができるので、一度に製造できる液滴吐出ヘッドの数を増やすことができる。
【０００６】
【特許文献１】特開２００４−３０６４４３号公報（第８、９頁及び第２図）
【発明の開示】
【発明が解決しようとする課題】
【０００７】
特許文献１に記載の液滴吐出ヘッドの製造方法では、製造される液滴吐出ヘッドにおけるキャビティプレートとなるシリコン基板に形成する絶縁膜と、電極となるＩＴＯ（Ｉｎｄｉｕｍ  Ｔｉｎ  Ｏｘｉｄｅ）配線とが同程度の膜厚で形成されるようになっている。但し、実際には、ＩＴＯ配線を絶縁膜よりも数ｎｍ（ナノメートル）ほど薄くして隙間があっても、電気的な接続が確保され、等電位にすることができるようになっている。
【０００８】
静電アクチュエータの性能を向上させるためには、絶縁膜をできる限り薄く形成した方が望ましい。それは、絶縁膜をより薄く形成した方が、絶縁膜を厚く形成したものに比べて、振動板を撓ませる力（駆動力）を大きくすることができるからである。しかしながら、絶縁膜を（絶縁破壊しない範囲で）薄くするには、ＩＴＯ配線も同時に薄くしなければならないという問題があった。
【０００９】
一方、静電アクチュエータの性能を向上させるためには、ＩＴＯ配線をできる限り厚く形成した方が望ましい。それは、ＩＴＯ配線の膜厚を薄くすると、配線の電気抵抗が上がってしまい電気的な応答性が低下してしまうからである。また、ＩＴＯ配線を薄くし過ぎてしまうと、ＩＴＯ配線の断線につながってしまうという危険性も生じてしまうからである。
【００１０】
本発明は、上記のような問題を解決するためになされたもので、シリコン基板とガラス基板とを陽極接合する場合において、絶縁膜の厚さとＩＴＯ配線（電極）の厚さとを別個独立に設定しながら、シリコン基板に形成する絶縁膜とガラス基板に形成する電極との間の等電位を有効に確保することが可能な静電アクチュエータの製造方法、液滴吐出ヘッドの製造方法及び液滴吐出装置の製造方法並びに静電アクチュエータ、液滴吐出ヘッド及び液滴吐出装置を提供することを目的とするものである。
【課題を解決するための手段】
【００１１】
本発明に係る静電アクチュエータの製造方法は、シリコン基板と、ガラス基板に形成される電極とを等電位にして、シリコン基板とガラス基板とを陽極接合する工程を備えた静電アクチュエータの製造方法であって、シリコン基板に絶縁膜を形成する工程と、絶縁膜に、シリコン基板の一部を露出させる開口部を形成する工程と、ガラス基板に電極を形成するための凹部及び開口部に対応する凸部を形成する工程と、ガラス基板の凹部及び凸部に絶縁膜よりも厚く電極を形成する工程と、凸部に形成された電極と開口部から露出しているシリコン基板とを電気的に接続させ、シリコン基板とガラス基板との間に等電位接点を形成する工程と、等電位接点を形成した後に、シリコン基板とガラス基板とを陽極接合する工程とを備えたことを特徴とする。
【００１２】
したがって、電極の厚さを絶縁膜の厚さよりも厚くすることが可能であるので、静電力が高く、かつ、電気応答性の高い静電アクチュエータを提供することができる。また、この静電アクチュエータを応用した液滴吐出ヘッドでは、絶縁性が高く、電極に流れる電気の電気抵抗を小さくすることができるので、吐出性能の向上及び安定化が図ることができるとともに、信頼性の向上も同時に図ることができる。
【００１３】
本発明に係る静電アクチュエータの製造方法は、凸部に形成される電極の高さに応じて、開口部から露出しているシリコン基板に凹部を形成することを特徴とする。すなわち、ガラス基板に形成する電極の厚さに応じて、シリコン基板に凹部を形成するので、容易に電極の厚さと絶縁膜の厚さとを別個に調整することができる。したがって、静電力が高く、かつ、電気応答性の高い静電アクチュエータを提供することができる。
【００１４】
本発明に係る静電アクチュエータの製造方法は、シリコン基板とガラス基板とを陽極接合した後に、シリコン基板を薄板化することを特徴とする。このように、シリコン基板とガラス基板とを陽極接合した後にシリコン基板を薄板化するため、比較的厚みのあるシリコン基板を用いることができ、クロストーク等を防止することができる。また、シリコン基板が割れたり、欠けたりするのを防ぐことができ、歩留まりを高くすることができる。また、大口径のウエハを使用できるため、一度に製造できる液滴吐出ヘッドの数を増やすことができ、生産性を向上させることができる。
【００１５】
本発明に係る静電アクチュエータの製造方法は、ガラス基板の凹部及び凸部に形成する電極は、同じＩＴＯを材料としていることを特徴とする。したがって、たとえば陽極接合後において、放電したかどうかの確認を容易に行うことが可能となっている。また、スパッタ法を使用して凸部及び凹部に形成する電極を一体化して形成することもでき、複雑な製造工程を要しなくて済む。
【００１６】
本発明に係る静電アクチュエータの製造方法は、ガラス基板の凹部及び凸部に形成する電極を同じ厚さにすることを特徴とする。したがって、たとえばスパッタ法を使用して凸部及び凹部に形成する電極を同じ厚さで一体化して形成することができ、電極を形成するための製造工程の回数を増やさなくて済み、静電アクチュエータの製造工程に係る手間及び費用を低減することができる。
【００１７】
本発明に係る液滴吐出ヘッドの製造方法は、上述の静電アクチュエータの製造方法を適用して、シリコン基板に液滴吐出用の吐出室を形成することを特徴とする。したがって、上記と同様に、電極の厚さを絶縁膜の厚さよりも厚くすることが可能であるので、静電力が高く、かつ、電気応答性の高い液滴吐出ヘッドを提供することができる。つまり、この液滴吐出ヘッドでは、絶縁性が高く、電極に流れる電気の電気抵抗を小さくすることができるので、吐出性能の向上及び安定化が図ることができるとともに、信頼性の向上も同時に図ることができる。
【００１８】
本発明に係る液滴吐出ヘッドの製造方法は、シリコン基板とガラス基板とを陽極接合して接合基板を形成し、接合基板をダイシングすることにより複数の液滴吐出ヘッドを製造することを特徴とする。したがって、シリコン基板とガラス基板とを陽極接合して接合基板を形成し、その接合基板をダイシングすることにより複数の液滴吐出ヘッドを製造することが可能なため、接合基板から多くの液滴吐出ヘッドを切り出すことができ、製造効率が向上する。
【００１９】
本発明に係る液滴吐出ヘッドの製造方法は、ダイシングの際に、シリコン基板とガラス基板の電極との電気的接続を断つことを特徴とする。すなわち、シリコン基板とガラス基板との陽極接合の際には、シリコン基板とガラス基板の電極は電気的に接続されているが、ダイシングの際には、これらの電気的接続を断つことにより、液滴吐出ヘッドとしての駆動が可能となる。
【００２０】
本発明に係る液滴吐出ヘッドの製造方法は、等電位接点を、個々の液滴吐出ヘッドごとに形成することを特徴とする。したがって、等電位接点を、個々の液滴吐出ヘッドに対応する部分ごとに設けることにより、エッチング溶液が振動板と電極との間のギャップに浸入するのを防止することができる。また、等電位接点と電極とを接続するための配線を減少させることもできる。
【００２１】
本発明に係る液滴吐出装置の製造方法は、上述の液滴吐出ヘッドの製造方法によって製造されることを特徴とする。したがって、上述した静電アクチュエータの製造方法による効果及び液滴吐出ヘッドの製造方法による効果を有している。また、本発明に係る静電アクチュエータは、上述の静電アクチュエータの製造方法によって製造されることを特徴とする。したがって、静電アクチュエータは、上述の静電アクチュエータの製造方法で製造されるために、上述の効果を有している。
【００２２】
本発明に係る液滴吐出ヘッドは、上述の静電アクチュエータを備えたことを特徴とする。したがって、液滴吐出ヘッドは、上述の静電アクチュエータが有している効果と同じ効果を有している。また、本発明に係る液滴吐出装置は、上述の液滴吐出ヘッドを備えたことを特徴とする。したがって、上述の静電アクチュエータの効果及び液滴吐出ヘッドの効果をすべて有している。
【発明を実施するための最良の形態】
【００２３】
以下、図面に基づいて本発明の実施の形態について説明する。
実施の形態１．
図１は、本発明の実施の形態１に係る液滴吐出ヘッド１００を分解した状態を示す分解斜視図である。なお、この液滴吐出ヘッド１００は、静電気力により駆動される静電駆動方式の静電アクチュエータの代表として、ノズルプレートの表面側に設けられたノズル孔から液滴を吐出するフェイスイジェクトタイプの液滴吐出ヘッドを表している。図１に基づいて、液滴吐出ヘッド１００の構成及び動作について説明する。
【００２４】
図１に示すように、この液滴吐出ヘッド１００は、シリコン製のキャビティプレート１、ガラス基板２、及びシリコン製のノズルプレート３が順に積層されるように接合された３層構造として構成されている。つまり、キャビティプレート１をガラス基板２とノズルプレート３とが上下から挟む構造となっている。なお、ここでは、液滴吐出ヘッド１００が３層構造である場合を例に説明するが、これに限定するものではない。
【００２５】
［キャビティプレート１］
キャビティプレート１は、たとえば厚さ約５０μｍ（マイクロメートル）の（１１０）面方位のシリコン単結晶基板（以下、単にシリコン基板と称する）で構成されている。このシリコン基板１ａにドライエッチングまたはウエットエッチングのいずれかあるいは双方を行い、キャビティプレート１の各部材である、底壁が振動板４を形成する吐出室５となる凹部６、各ノズル共通に吐出する液滴を貯めておくためのリザーバ９となる凹部１０等が形成される。なお、吐出室５は、図１の紙面手前側から紙面奥側にかけて平行に並んで形成されているものとする。
【００２６】
また、シリコン基板１ａには、ギャップ封止剤を流入させるための封止溝２３を形成する。さらに、キャビティプレート１の下面（ガラス基板２と対向する面）には、プラズマＣＶＤ（Ｃｈｅｍｉｃａｌ  Ｖａｐｏｒ  Ｄｅｐｏｓｉｔｉｏｎ）によってＴＥＯＳ（ＴｅｔｒａＥｔｈｙｌＯｒｔｈｏｓｉｌｉｃａｔｅ）からなる厚さ０．１μｍの絶縁膜１１（シリコン酸化膜）を成膜する。なお、ここでは、絶縁膜１１がＴＥＯＳからなる場合を例に示しているが、これに限定するものではない。
【００２７】
この絶縁膜１１は、液滴吐出ヘッド１００の駆動させたときにおける絶縁破壊やショートを防止し、また吐出室５やリザーバ９の内部の液滴によりキャビティプレート１がエッチングされるのを防止するためのものである。また、図４において、キャビティプレート１に形成される吐出室５となる凹部６、リザーバ９となる凹部１０を長方形で簡略して記載しているが、実際には、（１１０）面方位の異方性ウエットエッチングを行って形成するため、鋸歯形状をしている。なお、後に詳述するが（図４（ｃ）参照）、等電位接点に対応する部分に凹部を設けてもよい。
【００２８】
［ガラス基板２］
ガラス基板２は、厚さ約１ｍｍであり、キャビティプレート１の振動板４側に接合されるようになっている。このガラス基板２となるガラスには、たとえばホウ珪酸系の耐熱硬質ガラスを用いるとよい。ガラス基板２には、キャビティプレート１に形成される各吐出室５に合わせ、エッチングにより深さ約０．３μｍの凹部１３が設けられる。なお、後に詳述するが（図４（ｂ）（ｃ）参照）、等電位接点に対応する部分に凸部を設けてある。
【００２９】
この凹部１３のパターン形状は、その内部に個別電極１２（電極）、リード部１４及び端子部１５（以下、これらを合わせて電極部という）を設けるので、電極部の形状よりも少し大きめに作製するとよい。また、凹部の深さが約０．３μｍである場合を例に示しているが、凹部１３内に作製する電極部の厚さに応じて、変更可能になっている。つまり、電極部を所望の厚さにすることを可能にしているので、それに併せて凹部１３に深さを調整するとよいのである。
【００３０】
実施の形態１では、凹部１３内部に設ける電極部の材料として、酸化錫を不純物としてドープした透明のＩＴＯ（Ｉｎｄｉｕｍ  Ｔｉｎ  Ｏｘｉｄｅ：インジウム錫酸化物）を用い、凹部１３内にたとえば０．１μｍの厚さにＥＣＲ（Ｅｌｅｃｔｏｒｎ  Ｃｙｃｌｏｔｒｏｎ  Ｒｅｓｏｎａｎｃｅ）スパッタ法を用いて成膜する。したがって、振動板４と個別電極１２との間で形成されるギャップ（空隙）は、この凹部１３の深さ、個別電極１２及び振動板４（絶縁膜１１）の厚さにより決まることになる。このギャップは、液滴吐出ヘッド１００の吐出特性に大きく影響する。
【００３１】
このギャップは、各振動板４に対向する位置に細長い一定の深さを有するように形成されている。なお、このギャップは、ガラス基板２に凹部を形成する他に、キャビティプレート１となるシリコン基板１ａに凹部を形成したり、スペーサを挟むことによって設けたりすることも可能である。また、個別電極１２は、一定の間隔の隙間をもって振動板４に対向しており、ギャップの底面に沿ってガラス基板２の末端（端子部１５）まで伸びている。そして、この端子部１５で発振回路と接続されるようになっている（図２参照）。
【００３２】
実施の形態１では、電極部をＩＴＯで作製した場合を例に示したが、これに限定するものではなく、クロム等の金属等で作製してもよい。この実施の形態１では、後述するように等電位接点２４も同時に成膜でき、透明なので放電したかどうかの確認が行いやすいという理由等からＩＴＯで電極部を作製することにしている。また、ガラス基板２には、リザーバ９となる凹部１０と連通するインク供給口１７及びギャップ部分を封止するための封止ギャップ剤を供給する封止剤供給口２２を形成する。
【００３３】
［ノズルプレート３］
ノズルプレート３は、たとえば厚さ約１００μｍのシリコン基板で構成されている。そして、ガラス基板２とは反対の面でキャビティプレート１と接合している。ノズルプレート３の上面には、吐出室５となる凹部６と連通するノズル孔１６が複数形成される。下面にはオリフィス７となる細溝８を設け、吐出室５となる凹部６とリザーバ９となる凹部１０とを連通させる。ここでは、ノズル孔１６を有するノズルプレート３を上面とし、ガラス基板２を下面として説明するが、実際に用いられる場合には、ノズルプレート３の方がガラス基板２よりも下面となることが多い。なお、実施の形態１では、ノズルプレート３にオリフィス７が形成されている場合を例に示しているが、キャビティプレート１にオリフィス７を形成するようにしてもよい。
【００３４】
図２は、液滴吐出ヘッド１００の要部の断面構成を示す縦断面図である。図２において、吐出室５は、ノズル孔１６から吐出させる吐出液体を溜めておくものである。この吐出室５の底壁である振動板４を撓ませることにより、吐出室５内の圧力を高め、ノズル孔１６から液滴を吐出させる。実施の形態１では、振動板４は、高濃度のボロンドープ層で構成されている。所望の厚さの振動板４を形成するために、同じだけの厚さのボロンドープ層を形成する。
【００３５】
これは、アルカリ性水溶液でシリコンの異方性ウエットエッチングを行った場合、ボロンをドーパントとしたときには高濃度（５×１０19ａｔｏｍｓ／ｃｍ3 以上）の領域で極端にエッチングレートが小さくなるからである。したがって、実施の形態１では、吐出室５、リザーバ９を異方性ウエットエッチングで形成する場合に、ボロンドープ層が露出するとエッチングレートが極端に小さくなることを利用した、いわゆるエッチングストップ技術を用いて、振動板４の厚さ、吐出室５の容積を高精度で形成することができるのである。
【００３６】
エッチングストップとは、エッチング面から発生する気泡が停止した状態と定義し、実際のウエットエッチングにおいては、気泡の発生の停止をもってエッチングがストップしたものと判断することである。リザーバ９は、図示省略のインクタンクからインク供給口１７を介して供給されるインクを貯めておくものである。細溝８は、いわばオリフィス７の役目を果たすものである。
【００３７】
発振回路１８は、ワイヤ２１を介して端子部１５と接続され、個別電極１２に電荷の供給及び停止を制御する役目を果たすものである。発振回路１８は、たとえば２４ｋＨｚで発振し、個別電極１２に０Ｖと３０Ｖのパルス電位を印加して電荷供給を行うようになっている。なお、この発振回路１８は、ドライバＩＣ等の集積回路で構成するのが好ましい。また、この発振回路１８が、液滴吐出ヘッド１００の内部に備えられていてもよく、外部に備えられていてもよい。
【００３８】
つまり、この発振回路１８が駆動し、個別電極１２に電荷を供給して正に帯電させると、振動板４は負に帯電し、静電気力により個別電極１２に引き寄せられて撓む。これにより吐出室５の容積は広がる。そして、個別電極１２への電荷供給を止めると振動板４は元に戻るが、そのときの吐出室５の容積も元に戻るから、その圧力により差分のインク滴１９が吐出し、たとえば記録対象となる記録紙２０に着弾することによって記録（印字）が行われる。
【００３９】
なお、このような方法は、引き打ちと呼ばれるものであるが、バネ等を用いてインク液滴を吐出する押し打ちと呼ばれる方法もある。また、キャビティプレート１と発振回路１８とについてもワイヤ２１で接続されるが、ドライエッチングにより基板の一部に開けた酸化膜の窓（図示せず）にワイヤを差し込んで接続するようになっている。さらに、端子部１５とワイヤ２１とは電極取り出し口を介して接続されるようになっている。
【００４０】
次に、液滴吐出ヘッド１００の動作について簡単に説明する。液滴吐出ヘッド１００のキャビティプレート１と各個別電極１２とには、上述したように、発振回路１８が接続されている。そして、この発振回路１８によりキャビティプレート１と個別電極１２との間にパルス電圧が印加される。そうすると、キャビティプレート１と個別電極１２との間に電位差が生じ、静電気力が発生する。そのために、振動板４が個別電極１２側に撓み、リザーバ９の内部に溜まっていたインク等の液滴が吐出室５に流れ込む。その後、キャビティプレート１と個別電極１２との間に印加されていたパルス電圧がなくなると、振動板４が元の状態位置に復元して吐出室５の内部の圧力が高くなり、ノズル孔１６からインク液滴が吐出される。
【００４１】
図３は、電極部と振動板４との間における等電位の確保を示す説明図である。図３（ａ）は、ウエハと等電位接点２４との関係を表す説明図である。また、図３（ｂ）は、従来におけるウエハと等電位との関係を参考に示した説明図である。従来は、等電位配線用溝を介して、総てのヘッドチップ（液滴吐出ヘッド）が共通電極と接続されており、この共通電極とキャビティプレート１となるシリコン基板１ａとを接続し、等電位を確保するようになっていた。
【００４２】
図４は、等電位接点２４部分を拡大した状態を示す拡大断面図である。図４に基づいて、実施の形態１に係る液滴吐出ヘッド１００の特徴部分である等電位接点２４についての詳細を説明する。図４（ａ）は、従来の等電位接点２４を参考に示した説明図である。図４（ｂ）及び図４（ｃ）は、液滴吐出ヘッド１００の等電位接点２４部分を示した説明図である。図４（ａ）に示すように、従来は、キャビティプレート１となるシリコン基板１ａに成膜する絶縁膜１１の厚さと個別電極１２の厚さとが同等の厚さ（約０．１μｍ）であった。
【００４３】
これは、従来の液滴吐出ヘッドの製造方法では、液滴吐出ヘッドの製造効率を高めるために、絶縁膜１１がプラズマＣＶＤによって成膜されるようになっており、個別電極１２がスパッタ装置により形成されるようになっていたために、必然的に、絶縁膜１１と個別電極１２（電極部）とを同等の厚さにしなければならなかった。したがって、吐出能力を高めるために絶縁膜１１を薄く形成することと、電気抵抗を低減するために個別電極１２を厚くすることとを同時に実現することができなかったのである。
【００４４】
実際には、個別電極１２を絶縁膜１１よりも数ｎｍほど薄くして、その数ｎｍほどの隙間が個別電極１２とキャビティプレート１との間にあっても、等電位接点として電気の導通をとることはできる。しかしながら、それでも絶縁膜１１と個別電極１２との厚さを別個独立に設定することができるということではなく、静電アクチュエータの製造工程における誤差の範囲内であれば特に問題が生じないというだけのことである。
【００４５】
そこで、実施の形態１に係る静電アクチュエータは、図４（ｂ）に示すように、ガラス基板２の等電位接点２４に対応する部分に凸部（ポスト）を作製して、等電位接点２４に対応する部分と凹部１３との間に段差を設けるようにした。この凸部は、ガラス基板２をエッチングする際に、エッチングされないように残しておくことで形成することができるようになっている（図６（ａ）参照）。なお、凸部の形状については、電極部とシリコン基板１ａ（キャビティプレート１）とを接触させて等電位にすることができる形状であればよく、特に限定するものではない。
【００４６】
すなわち、キャビティプレート１となるシリコン基板１ａに成膜された絶縁膜１１を開口させて等電位接点２４に対応する部分とするが、その際、ガラス基板２の等電位接点２４に対応する部分は所望の厚さの凸部が形成されているので、ガラス基板２に形成されるＩＴＯ配線（電極部）をシリコン基板１ａに成膜される絶縁膜１１よりも厚く形成することができるのである。こうすることで、絶縁膜１１と個別電極１２とを個別に調整することが可能となり、吐出能力を高めるために絶縁膜１１を薄く形成しつつ、電気抵抗を低減するために個別電極１２を厚くすることができる。
【００４７】
一方、この実施の形態に係る液滴吐出ヘッド１００は、図４（ｃ）に示すように、ガラス基板２の等電位接点２４に対応する部分に凸部を作製し、キャビティプレート１となるシリコン基板１ａの等電位接点２４に対応する部分に凹部を作製して、絶縁膜１１と個別電極１２との厚さを個別に変更可能にした。この凸部は、図４（ｂ）と同様に、ガラス基板２をエッチングする際に、エッチングされないように残しておくことで形成することができるようになっている（図６（ａ）参照）。なお、凸部の形状についても、図４（ｂ）と同様に、電極部とシリコン基板１ａ（キャビティプレート１）とを接触させて等電位にすることができる形状であればよく、特に限定するものではない。
【００４８】
また、キャビティプレート１となるシリコン基板１ａに成膜された絶縁膜１１を開口させて等電位接点２４とするが、その部分をエッチングで掘り下げて凹部としている（図６（ｂ）参照）。すなわち、成膜するＩＴＯの厚さに応じてガラス基板２の凸部とシリコン基板１ａの凹部の厚さを調整し、ガラス基板２に形成されるＩＴＯ配線（電極部）をシリコン基板１ａに成膜される絶縁膜１１よりも厚く形成することができるのである。こうすることで、絶縁膜１１と個別電極１２とを個別に調整することが可能となる。
【００４９】
図５は、ガラス基板２を上面から見た図である。図５（ａ）は、実施の形態１に係る液滴吐出ヘッド１００のガラス基板２を表している。図５（ｂ）は、参考として従来のガラス基板を示している。上述したように、等電位接点２４は、各ヘッドチップに独立して設けられており（図３（ａ）参照）、陽極接合時におけるキャビティプレート１と電極部との間を等電位にする。
【００５０】
等電位接点２４となる部分については、図４で示したように、ガラス基板２の凹部１３を形成する際にエッチングせずに凸部として残しておく。そして、その上に、電極部の形成とともに導電性であるＩＴＯを所望の厚さで成膜する。キャビティプレート１においては、この部分の絶縁膜１１を取り除いて開口させ、キャビティプレート１の主たる材料であるシリコンとＩＴＯとを接触させることで電極部との等電位を確保するようになっている。
【００５１】
ダイシングライン２５は、ウエハに一体形成された複数の液滴吐出ヘッドを切り離す際のラインである。したがって、図５においてダイシングライン２５よりも右側にある部分は、完成された液滴吐出ヘッドには残らないようになっている。なお、図５の液滴吐出ヘッドでは、電極部等の部材を５つしか記載していないが、実際には１つの液滴吐出ヘッドには多くのノズル孔１６が存在し、その数に応じた電極部が形成されている。また、インクジェットヘッドチップとしての最終形態においては、等電位接点部はアクチュエータと分離されている。
【００５２】
図６は、ガラス基板２の製造工程を示す縦断面図である。図６に基づいて液滴吐出ヘッド１００を構成するガラス基板２の製造工程について説明する。なお、実際には、シリコンウエハから複数個分の液滴吐出ヘッドの部材を同時形成するのが一般的であるが、図６ではその一部分だけを簡略化して示している。まず、約１ｍｍのガラス基板２に対し、電極部の形状パターンに合わせて０．３μｍの深さの凹部１３を形成する。
【００５３】
すなわち、ガラス基板２となる硼珪酸ガラス製の厚さ１ｍｍのガラス基板２ａの上面にＣｒ／Ａｕ膜（クロム・金合金膜）をＥＣＲスパッタ装置により形成する（ａ）。次に、フォトリソグラフィー（ステッパーやマスクアライナー等）により凹部１３に対応する形状にＣｒ／Ａｕ膜をパターニングし、エッチングによりＣｒ／Ａｕ膜の凹部１３に対応する部分を除去する（ｂ）。
【００５４】
なお、このとき、等電位接点２４に対応する部分がエッチングにより除去されないようにパターニングにするようになっている。そして、Ｃｒ／Ａｕ膜をエッチングマスクとして、フッ酸水溶液でガラス基板２ａをエッチングして凹部１３を形成する（ｃ）。その後、Ｃｒ／Ａｕ膜をエッチングによりすべて除去する（ｄ）。Ｃｒ／Ａｕ膜を除去したら、ガラス基板２ａの上面全体にＩＴＯ膜１２ａをＥＣＲスパッタ装置により成膜する（ｅ）。なお、ここでは、エッチングがウエットエッチングである場合を例に示しているが、ドライエッチングでもよい。
【００５５】
次に、フォトリソグラフィー（ステッパーやマスクアライナー等）によりＩＴＯ膜１２ａに電極部（個別電極１２、リード部１４及び端子部１５）に対応する形状をパターニングし、電極部となる部分以外のＩＴＯ膜１２ａをエッチングにより除去して電極部を形成する（ｆ）。一般的に、ＩＴＯ膜１２ａを０．１μｍの厚さとして電極部を形成するが、実施の形態１では、それよりも厚く形成することを可能としている。
【００５６】
そして、インク供給口１７及び封止剤供給口２２となる穴をダイヤモンドドリルで穿孔して作製する（ｇ）。ここで、この工程で封止剤供給口２２となる孔及びインク供給口１７を貫通させてしまうと、ウエットエッチング時にエッチャントとなる溶液がギャップに流入してしまうので、この工程においては貫通させず、後の工程において外部から容易に貫通させることができる程度の孔に留めておく。
【００５７】
ここで、等電位接点２４部分に形成されたＩＴＯ膜１２ａと絶縁膜１１とがそれぞれ厳密に所定の厚さに形成されていなくても、通常、スパッタ法による成膜で起こる程度の厚みの誤差範囲であれば、陽極接合により強電界が発生するため、接触していなくても電極部とシリコン基板１ａとの間では電気的な接続が確保され、等電位にすることができるので特に問題は生じない。なお、工程が増えることになるが、等電位接点２４の部分に金属片等を付けてもよい。
【００５８】
図７は、キャビティプレート１の製造工程を示す縦断面図である。まず、キャビティプレート１となるシリコン基板１ａ（この時点では、通常ウエハ状である）の両面を研磨し、たとえば厚さを５２５μｍにする。そして、シリコン基板１ａに付着した微小パーティクル（粒子等、大気中の浮遊物、人体からの発塵等）を洗浄するためのＳＣ−１洗浄（アンモニア水と過酸化水素水の混合液による洗浄）及びシリコン基板１ａに付着した金属を洗浄するためのＳＣ−２洗浄（塩酸と過酸化水素水の混合液による洗浄）のコンビネーション洗浄を行う。
【００５９】
これは、酸化膜成膜の障害にならないように、また、成膜時の熱処理によりシリコン基板１ａが表面に付着した金属を取り込まないように、異物をあらかじめ除去しておくようにするためである。なお、シリコン基板１ａに付着した微小パーティクルやシリコン基板１ａに付着した金属を除去できるの洗浄方法であればよく、ＳＣ−１洗浄やＳＣ−２洗浄に限定するものではない。また、順序も特に限定するものではない。
【００６０】
洗浄後、キャビティプレート１の一方の面をＢ2Ｏ3層を主成分とする固体の拡散源に対向させ、石英ボードにセットする。そして、縦型炉にその石英ボートをセットし、炉内を窒素雰囲気にして温度を摂氏１０５０℃に上昇させて６時間保持し、ボロン（硼素）をシリコン基板１ａ中に拡散させ、ボロンドープ層４１を形成する（ａ）。ここで、ボロンドープ層４１の成層処理を施す際、シリコン基板１ａを炉内に投入し、取り出しするタイミングは、炉内の温度が摂氏８００℃（又はそれ以上）の時に行う。そうすると、シリコン基板１ａ表面にボロンの熱拡散によりＳｉＢ6 層が生ずる。
【００６１】
これにより、シリコン基板１ａ内部で酸素欠陥発生速度が速くなる温度領域（約６００℃〜８００℃）を通過する時間を短縮し、酸素欠陥発生を抑えることができる。ボロンドープ層４１のシリコン基板１ａ表面にはボロン化合物が形成される。これを酸素及び水蒸気雰囲気中、たとえば摂氏６００℃の条件で１時間３０分酸化させ、Ｂ2Ｏ3＋ＳｉＯ2 に化学変化させる（ｂ）。これは、ＳｉＢ6 層のままではウエットエッチングにより取り除くことができないからである。
【００６２】
その後、たとえばバッファードフッ酸（ＢＨＦ）等のフッ酸水溶液でのエッチングを行って除去する（ｃ）。そして、プラズマＣＶＤ法により、ボロンドープ層４１の表面にＴＥＯＳ膜からなる絶縁膜１１を１μｍで成膜する（ｄ）。この絶縁膜１１に封止溝２３（図示省略）となる溝を形成するためのレジストパターニングを施した後、フッ酸水溶液でウエットエッチングを行い、ＴＥＯＳエッチングマスクをパターニングする。パターニングには、たとえばＳｉＯ2 のような熱酸化膜も考えられるが、摂氏１０００℃以上の高温で処理を行うため、ボロンドープ層４１中のボロンをますますより内部に拡散させてしまう可能性がある。
【００６３】
また、ガラス基板２ａと接合後のパターニングに熱酸化膜を成膜しようとすると、ガラス基板２を溶かしてしまう場合がある。そこで、実施の形態１では低温での成膜が可能なＴＥＯＳ膜をエッチングマスクとして用いる。ＴＥＯＳ膜によるパターニング後、シリコン基板１ａを３重量パーセントの濃度の水酸化カリウム水溶液にたとえば５０分間浸してウエットエッチングし、深さ１００μｍの封止溝２３を形成する。その後、ＴＥＯＳエッチングマスクを剥離する。
【００６４】
次に、再度プラズマＣＶＤ法により、成膜時の処理温度が摂氏３６０℃、高周波出力が２５０Ｗ、圧力が６６．７Ｐａ（０．５Ｔｏｒｒ）、ガス流量がＴＥＯＳ流量１００ｃｍ3／ｍｉｎ（１００ｓｃｃｍ）、酸素流量１０００ｃｍ3／ｍｉｎ（１０００ｓｃｃｍ）の条件で、ボロンドープ層４１表面に絶縁膜１１を０．１μｍで成膜する。ここで、実施の形態１では絶縁膜１１の成膜処理前に、処理温度が摂氏３６０℃、高周波出力が２５０Ｗ、圧力が６６．７Ｐａ（０．５Ｔｏｒｒ）、ガス流量がＴＥＯＳ流量１００ｃｍ3 ／ｍｉｎ（１００ｓｃｃｍ）、酸素流量１０００ｃｍ3 ／ｍｉｎ（１０００ｓｃｃｍ）の条件で、Ｏ2 プラズマ処理を１分間行い、シリコン基板１ａ（ボロンドープ層４１）表面をクリーニングする。
【００６５】
こうすることで、絶縁膜１１の絶縁耐圧の均一性が向上する。場合によっては、絶縁膜１１上にアニール処理を施し、膜の緻密性を向上させ、絶縁耐圧をさらに向上させる。そして、実施の形態１では、さらに、キャビティプレート１となるシリコン基板１ａと電極部とを直接接触させるため、絶縁膜１１における等電位接点２４に対応する部分を取り除き、シリコン基板１ａを露出させた開口部を形成する。
【００６６】
なお、図７では、等電位接点２４に対応する部分を除去してシリコン基板１ａを露出させた開口部を形成した場合を例に示しているが、図４（ｃ）で説明したように、その開口部からシリコン基板１ａをエッチング（ウエットエッチングまたはドライエッチング）で掘り下げて、ガラス基板２に成膜されるＩＴＯ膜１２ａの厚さに対応するようにしてもよい。この場合には、キャビティプレート１となるシリコン基板１ａの製造工程にエッチングの工程が加わることになる。
【００６７】
図８及び図９は、シリコン基板１ａとガラス基板２ａとを製造接合する工程及びそれ以降の製造工程を示す断面工程図である。図６で示したガラス基板２ａと、図７で示したシリコン基板１ａとを準備する（図８（ａ））。そして、シリコン基板１ａとガラス基板２ａとの間に電圧をかけて陽極接合し、接合基板６１を作成する（図８（ｂ））。すなわち、シリコン基板１ａとガラス基板２ａとを摂氏３６０℃に加熱した後、ガラス基板２ａを負極側と接続し、シリコン基板１ａを正極側と接続した上で、８００Ｖの電圧を印加して陽極接合を行うのである。
【００６８】
ガラス基板２ａとシリコン基板１ａとを陽極接合することによって、ガラス基板２ａとシリコン基板１ａとが原子レベルで接合される。なお、ウエハの各ヘッドチップに等電位接点２４が独立して設けられているので、万が一、あるヘッドチップの等電位接点２４に接点不良があり、ヘッドチップが壊れたとしても、他のヘッドチップに影響を与えず、製造不良を最小限に留めることができる。
【００６９】
この時点では、ガラス基板２ａ上の加工を施した部分（電極部を形成した部分）は、キャビティプレート１となるシリコン基板１ａが蓋となって被さっており、しかも個別電極１２に通じる孔も貫通していないので、ウエットエッチングを行ってもギャップにエッチャントが流入しない。また、電極部と等電位接点２４とをつなげているＩＴＯにより、陽極接合を行ってもこの部分は接合されない。そのため、電極取り出し口の開口処理を容易に行うことができる。
【００７０】
陽極接合後、接合基板６１を３８重量パーセントの濃度の水酸化カリウム（ＫＯＨ）水溶液に１６４分浸し、さらに３２重量パーセントの濃度の水酸化カリウム水溶液に１０分浸してシリコン基板１ａをエッチングして、たとえば厚さ１４０μｍになるまで薄板化する（図８（ｃ））。初めに、濃度の高い水酸化カリウムに浸すことで、ある程度の厚さまではエッチング速度を優先する。その後、濃度の低い水酸化カリウムに浸すことにより、シリコン基板１ａの表面荒れを抑え、かつ、エッチング面上にできる極小突起の発生率も抑えるように仕上げることができる。
【００７１】
また、シリコン基板１ａの上面（表側表面）をグラインダーで研削して厚さを約１５０μｍにしてもよい。このとき、基板の表面には中心から放物線を描く研削跡が残り、その表面荒れは０．１μｍ程度である。続いて、３２重量パーセント、８０℃の水酸化カリウム水溶液でシリコン基板１ａの上面全体をエッチングし、機械加工（グラインダーで研削）で発生した加工変質層を除去し、厚さを１４０μｍとすることも可能である。
【００７２】
続いて、プラズマＣＶＤ法により、成膜時の処理温度が摂氏３６０℃、高周波出力が７００Ｗ、圧力が３３．３Ｐａ（０．２５Ｔｏｒｒ）、ガス流量がＴＥＯＳ流量１００ｃｍ3／ｍｉｎ（１００ｓｃｃｍ）、酸素流量１０００ｃｍ3／ｍｉｎ（１０００ｓｃｃｍ）の条件でシリコン基板１ａの表面にＴＥＯＳ膜を厚さ１．５μｍで成膜する（図８（ｄ））。そして、吐出室５、リザーバ９等のキャビティプレート１の部材を形成するためのレジストパターニングをＴＥＯＳ膜に施し、フッ酸水溶液でエッチングしてＴＥＯＳエッチングマスクをパターニングする。このパターニングは、ステッパーやマスクアライナー等のフォトリソグラフィーで行うとよい。
【００７３】
ここで、電極取り出し口となる部分のパターニングについては、この部分のボロンドープ層４１を壊さないようにするため、剛性を保てるだけのシリコンを残し、かつギャップ封止剤で封止後の工程で残したシリコンを取り除きやすくするために、電極取り出し口の周縁部分だけをエッチングで取り除くようなマスクパターンを形成するとよい。パターニング形成後、基板全体を３５重量パーセントの濃度の水酸化カリウム水溶液に浸し、パターニングしていない部分のシリコン基板１ａの厚さが約１０μｍになるまでウエットエッチングを行う（図８（ｅ））。なお、リザーバ９となる部分は、完全に除去しないようにハーフエッチングする。
【００７４】
その後、さらにシリコン基板１ａを３重量パーセントの濃度の水酸化カリウム水溶液に浸し、前述したエッチングストップとみなすことができるまでウエットエッチングを行う（図８（ｆ））。これにより、ボロンドープ層４１が振動板４となり、またリザーバ９の底壁面となる。このように２種類の濃度の異なる水酸化カリウム水溶液を用いたエッチングを行うことによって、振動板４の面荒れを抑制することができる。本実施の形態では、このようなエッチングを施すことにより、厚み精度を０．８±０．０５μｍ以下にすることができ、液滴吐出ヘッドの吐出性能の安定化を図っている。
【００７５】
それから、接合基板６１をフッ酸水溶液に浸し、シリコン基板１ａの表面に残るＴＥＯＳエッチングマスクをすべて除去する（図８（ｇ））。その後、以前の工程で途中まで開けておいたインク供給口１７となる孔及び封止剤供給口２２となる孔にレーザ加工を施し、貫通させる。そして、ギャップ封止剤２８として、たとえばエポキシ樹脂を封止剤供給口２２から流入させ、封止溝２３を伝わせて、ノズル毎に設けられているギャップを封止する（図９（ｈ））。
【００７６】
このように、電極取り出し口を開口前に封止することにより、ギャップに異物、ガス等の流入を防ぎ、歩留まりの低下を防ぐことができる。それから、電極取り出し口を開口する。ここでは、ＲＩＥ（Ｒｅａｃｔｉｖｅ  Ｉｏｎ  Ｅｔｃｈｉｎｇ）等のドライエッチング法を利用している。たとえば、ＲＦパワーが２００Ｗ、圧力が４０Ｐａ（０．３Ｔｏｒｒ）、ＣＦ4流量が３０ｃｍ3／ｍｉｎ（３０ｓｃｃｍ）の条件で、シリコンマスクを用いて６０分間ＲＩＥを行う。
【００７７】
ここまでの工程では、キャビティプレート１とガラス基板２との間に形成されたギャップは完全に密閉されているため、途中工程の処理液がギャップ内（すなわち、アクチュエータ内部）に入り込むということはない。そして、電極取り出し口に残るボロンドープ層４１と絶縁膜１１である薄膜とを除去するために、電極取り出し口に対応した部分を開口させたメタルマスクをキャビティプレート１に重ねて、そのボロンドープ層４１と絶縁膜１１とをドライエッチングで除去する（図９（ｉ））。
【００７８】
ここで、インク供給口１７をキャビティプレート１に形成したリザーバ９と連通させなければならない。そこで、機械加工、レーザ加工等により、リザーバ９の一部を開口し、インク供給口１７と連通させる。一方、ノズルプレート３は、たとえば１００μｍのシリコン基板にノズル孔１６を開けて作製する。また、ウエットエッチング等を用いて細溝８を形成する。さらに、電極取り出し口に合わせた図示省略の貫通穴を形成する。そして、たとえばエポキシ樹脂等の接着剤を用いてキャビティプレート１上に接着する（図９（ｊ））。
【００７９】
最後に、ダイシングライン２５に沿ってダイシングを行い、ウエハに一体形成されている複数の液滴吐出ヘッドを個々に切り離して完成する（図６（ｉ））。ここでは、等電位接点２４をヘッドチップ内部に形成したので、ダイシングを行った後も等電位接点２４が残ったままである。ただし、ダイシングにより電極部とは切り離されているので、駆動時には何らの影響も及ぼさないようになっている。
【００８０】
以上のように、ガラス基板２及びキャビティプレート１となるシリコン基板１ａに、それぞれ等電位接点２４を設け、個別電極１２をはじめとする電極部とシリコン基板１ａとを直接接触させた上で陽極接合を行うようにしたので、シリコン基板１ａと共通電極とを外部のリード線等で接続しなくて済む。また、共通電極と各電極部とを接続するための溝を形成しなくてもよいので、接合後にウエットエッチングを行う場合でも、共通電極の部分から溝を介して電極部にエッチャントが入り込んでしまうことがない。
【００８１】
したがって、キャビティプレート１となるシリコン基板１ａを、厚みのある、安定したガラス基板２に接合してから各部材を形成でき、キャビティプレート１を薄く構成することができるので、クロストーク等を防ぐことができる。そのため、シリコン基板１ａの割れを防ぎ、歩留まりを高くすることができる。しかも、大口径のウエハを用いることができるので、一度に製造できる液滴吐出ヘッドの数を増やすことができ、生産性を向上させることができる。
【００８２】
また、電極部を構成するＩＴＯ膜１２ａと絶縁膜１１との厚さを別個に設定することが可能であるので、静電力が高く、かつ、電気応答性の高い液滴吐出ヘッド１００を提供することができる。なお、図８及び図９では、電極取り出し口を開口する前の工程において、封止剤２８によってギャップを封止する場合を例に説明したが、これに限定するものではない。たとえば、ギャップ内に異物、ガスや処理液等が流入しないようにすれば電極取り出し口を開口してから、ギャップを封止するようにしてもよい。
【００８３】
図１０は、陽極接合方法を示す説明図である。図１０（ａ）は、上述した実施の形態１における陽極接合方法を示す説明図である。また、図１０（ｂ）は、参考として従来の陽極接合方法を示す説明図である。実施の形態１で説明したように、陽極接合は、キャビティプレート１となるシリコン基板１ａとガラス基板２とをアライメントした後、シリコン基板１ａに接する金属プレート及びガラス基板２に接する金属プレートにより２つの基板を挟んで押さえつけて行われる。
【００８４】
そして、シリコン基板１ａに接する金属プレートには正極をつなぎ、ガラス基板２に接する金属プレートには負極をつないで８００Ｖの電圧を印加する。図１０（ｂ）に示すように、従来は電極部とシリコン基板１ａを等電位にするため、シリコン基板１ａの金属プレートから出ているリード線を共通電極と接続することで等電位を確保していた。しかしながら、実施の形態１では、図１０（ａ）に示すように、金属プレートを直接シリコン基板１ａに接触させ、等電位接点２４で、各ヘッドチップの電極部とシリコン基板１ａを接触させることで、シリコン基板１ａと電極部との等電位を確保している。
【００８５】
実施形態２．
図１１は、実施の形態１の製造方法で得られた液滴吐出ヘッド１００を搭載した液滴吐出装置１５０の一例を示した斜視図である。図１１に示す液滴吐出装置１５０は、一般的なインクジェットプリンタである。なお、この液滴吐出装置１５０は、周知の製造方法によって製造することができる。実施の形態１で得られた液滴吐出ヘッド１００は、ガラス基板２とキャビティプレート１となるシリコン基板１ａとの陽極接合において特徴を有するものである。
【００８６】
なお、実施の形態１の製造方法で得られた液滴吐出ヘッド１００は、図１１に示す液滴吐出装置１５０の他に、液滴を種々変更することで、液晶ディスプレイのカラーフィルタの製造、有機ＥＬ表示装置の発光部分の形成、生体液体の吐出等にも適用することができる。また、実施の形態１の製造方法で得られた液滴吐出ヘッド１００は、圧電駆動方式の液滴吐出装置や、バブルジェット（登録商標）方式の液滴吐出装置にも使用できる。
【００８７】
なお、本発明の実施の形態に係る静電アクチュエータ、液滴吐出ヘッド及び液滴吐出装置並びに静電アクチュエータの製造方法、液滴吐出ヘッドの製造方法及び液滴吐出装置の製造方法は、上述の実施の形態で説明した内容に限定されるものではなく、本発明の思想の範囲内において変更することができる。また、実施の形態１及び実施の形態２に係る液滴吐出ヘッド１００がガラス基板２、キャビティプレート１及びノズルプレート３からなる３層構造である場合を例に説明したが、液滴吐出ヘッド１００がガラス基板、キャビティプレート、リザーバ基板及びノズルプレートからなる４層構造であってもよい。
【図面の簡単な説明】
【００８８】
【図１】実施の形態１に係る液滴吐出ヘッドの断面構成を分解した状態を示す分解斜視図である。
【図２】液滴吐出ヘッドの要部の断面構成を示す縦断面図である。
【図３】電極部と振動板との間における等電位の確保を示す説明図である。
【図４】等電位接点部分を拡大した状態を示す拡大断面図である。
【図５】ガラス基板を上面から見た図である。
【図６】ガラス基板の製造工程を示す縦断面図である。
【図７】キャビティプレートの製造工程を示す縦断面図である。
【図８】シリコン基板とガラス基板とを製造接合する工程及びそれ以降の製造工程を示す断面工程図である。
【図９】シリコン基板とガラス基板とを製造接合する工程及びそれ以降の製造工程を示す断面工程図である。
【図１０】陽極接合方法を示す説明図である。
【図１１】実施の形態１の製造方法で得られた液滴吐出ヘッドを搭載した液滴吐出装置の一例を示した斜視図である。
【符号の説明】
【００８９】
１  キャビティプレート、１ａ  シリコン基板、２  ガラス基板、２ａ  ガラス基板、３  ノズルプレート、４  振動板、５  吐出室、６  吐出室となる凹部、７  オリフィス、８  細溝、９  リザーバ、１０  リザーバとなる凹部、１１  絶縁膜、１２  個別電極、１２ａ  ＩＴＯ膜、１３  凹部、１４  リード部、１５  端子部、１６  ノズル孔、１７  インク供給口、１８  発振回路、１９  インク滴、２０  記録紙、２１  ワイヤ、２２  封止剤供給口、２３  封止溝、２４  等電位接点、２５  ダイシングライン、２８  封止剤、４１  ボロンドープ層、６１  接合基板、１００  液滴吐出ヘッド、１５０  液滴吐出ヘッド装置。
【図１】
2007118535.tif 000003
【図２】
2007118535.tif 000004
【図３】
2007118535.tif 000005
【図４】
2007118535.tif 000006
【図５】
2007118535.tif 000007
【図６】
2007118535.tif 000008
【図７】
2007118535.tif 000009
【図８】
2007118535.tif 000010
【図９】
2007118535.tif 000011
【図１０】
2007118535.tif 000012
【図１１】
2007118535.tif 000013